(57)【要約】  本発明の光学フィルムは、セルロースエステル１００質量部に下記の一般式（１）で表される紫外線吸収剤０．００１〜１０質量部を含有することを特徴とする。2010004901.tif 000019（式中、ｎは１〜４の整数を表す。ｎが１のとき、Ｒは炭素原子数３〜３０のアルキル基を表す。ｎが２〜４のとき、Ｒは炭素原子数１〜３４の脂肪族又は芳香族多塩基酸におけるカルボン酸基を除いた残基を表す。Ｒ1、Ｒ2、Ｒ3及びＲ4は、各々独立して、水素原子又は炭素原子数１〜４のアルキル基を表す。）
2010004901.tif 000002
【特許請求の範囲】
【請求項１】
セルロースエステル１００質量部に対して、紫外線吸収剤として、下記一般式（１）で表されるトリアジン化合物０．００１〜１０質量部を含有させたことを特徴とする光学フィルム。
【化１】
2010004901.tif 000018
（式中、ｎは１〜４の整数を表す。ｎが１のとき、Ｒは炭素原子数３〜３０のアルキル基を表す。ｎが２〜４のとき、Ｒは炭素原子数１〜３４の脂肪族又は芳香族多塩基酸におけるカルボン酸基を除いた残基を表す。Ｒ1、Ｒ2、Ｒ3及びＲ4は、各々独立して、水素原子又は炭素原子数１〜４のアルキル基を表す。）
【請求項２】
上記一般式（１）におけるｎが１であることを特徴とする請求項１に記載の光学フィルム。
【請求項３】
偏光板用の保護フィルムであることを特徴とする請求項１又は２に記載の光学フィルム。
【請求項４】
キャスト法で製膜されたことを特徴とする請求項１〜３の何れかに記載の光学フィルム。
【請求項５】
溶融法で製膜されたことを特徴とする請求項１〜３の何れかに記載の光学フィルム。
【発明の詳細な説明】
【技術分野】
【０００１】
本発明は、セルロースエステル製光学フィルムに関し、更に詳しくは偏光板用の保護フィルムに適した光学フィルムに関する。
【背景技術】
【０００２】
セルロースエステルフィルムは、透明性に優れ、且つ屈折率の異方性の小さな膜を容易に作製することができるため偏光板用の保護フィルム等の光学用途に広く使用されている。【０００３】
しかしながら、一般的に光学フィルムは、太陽光に含まれる紫外線の他、表示装置の光源に含まれる紫外線に長時間曝露されるため経時で黄変してディスプレイの画質が低下するという問題を有している。【０００４】
更に自動車等の計器表示に用いられる液晶表示の場合、偏光板は耐熱性も要求される。【０００５】
このため従来、光学フィルムには紫外線吸収剤や耐候剤を添加したものが提案されてきた。例えば、特許文献１では、ベンゾフェノン系紫外線吸収剤をセルロースエステルフィルム中に添加する方法が提案され、特許文献２〜８では、ベンゾトリアゾール系紫外線吸収剤を添加する方法が提案され、特許文献９では、ベンゾトリアゾール系、トリアジン系紫外線吸収剤及びヒンダードアミン系光安定剤を添加してフィルムの劣化や着色を防止する方法が提案されている。【０００６】
しかし、液晶ディスプレイの長寿命化により更なる耐候性の向上が求められている。
【先行技術文献】
【特許文献】
【０００７】
【特許文献１】特開平６−１１８２３３号公報
【特許文献２】特開平６−１３０２２６号公報
【特許文献３】特開２０００−１９３８２１号公報
【特許文献４】特開２００１−１５４０１７号公報
【特許文献５】特開２００２−１６９０２０号公報
【特許文献６】特開２００３−１７６３６６号公報
【特許文献７】特開２００７−１０８７７５号公報
【特許文献８】特開２００７−１６９５９０号公報
【特許文献９】特開２００１−０７２７８２号公報
【発明の概要】
【発明が解決しようとする課題】
【０００８】
従って、本発明の目的は、耐黄変性及び耐熱性等の耐候性に優れるセルロースエステル製光学フィルムを提供することにある。
【課題を解決するための手段】
【０００９】
本発明者らは、上記課題を解決するために鋭意検討した結果、特定の構造を有するトリアジン化合物を含有させたセルロースエステル製光学フィルムが耐候性に優れることを見出し、本発明を完成するに至った。【００１０】
即ち、本発明は、セルロースエステル１００質量部に対して、紫外線吸収剤として、下記一般式（１）で表されるトリアジン化合物０．００１〜１０質量部を含有させたことを特徴とする光学フィルムを提供するものである。
本発明の光学フィルムは、下記一般式（１）におけるｎが１であるトリアジン化合物を用いたものが好ましく、また、キャスト法又は溶融法により製膜されたものが好ましい。このような特徴を有する本発明の光学フィルムは、特に、偏光板用の保護フィルムに好適に用いられる。【００１１】
【化１】
2010004901.tif 000003
（式中、ｎは１〜４の整数を表す。ｎが１のとき、Ｒは炭素原子数３〜３０のアルキル基を表す。ｎが２〜４のとき、Ｒは炭素原子数１〜３４の脂肪族又は芳香族多塩基酸におけるカルボン酸基を除いた残基を表す。Ｒ1、Ｒ2、Ｒ3及びＲ4は、各々独立して、水素原子又は炭素原子数１〜４のアルキル基を表す。）
【発明の効果】
【００１２】
本発明によれば、偏光板用の保護フィルムに適し、長期耐候安定性に優れるセルロースエステル製光学フィルムを提供することができる。
【発明を実施するための形態】
【００１３】
以下、本発明の光学フィルムについて、好ましい実施形態に基づき詳細に述べる。
【００１４】
本発明の光学フィルムに用いられるセルロースエステルとしては、特に制限はないが、セルローストリアセテート、セルロースアセテートフタレート、セルロースアセテートブチレート等が挙げられる。これらの中でもトリアセチルセルロースが偏光特性及び耐久性の観点から特に好ましい。
【００１５】
本発明の光学フィルムは、製膜方法については特に制限はないが、特に、キャスト法及び溶融法の何れかの成形方法で製膜されたものが好ましい。
【００１６】
キャスト法は、溶剤にセルロースエステル及び紫外線吸収剤等の添加剤を溶解し、フィルターを用いて異物を取り除くことで光学用途に要求される品質を容易に達成できるという利点がある。
キャスト法に用いられる溶剤としては、例えば、メタノール、エタノール、ｎ−プロピルアルコール、ｉｓｏ−プロピルアルコール、ブタノール等の低級アルコール類、シクロヘキサンジオキサン類、ジクロロメタン等の低級脂肪族炭化水素塩化物類等が挙げられる。これら溶剤の好ましい組成の一例としては、ジクロロメタン及びその他の溶剤を、７０〜９５：３０〜５の質量比（前者:後者）で配合したものが挙げられる。また、溶剤中におけるセルロースエステルの濃度は１０〜５０質量％が好ましい。
セルロースエステル及び添加剤を溶剤に添加した溶液の加熱温度は、使用溶剤の沸点以上で、かつ該溶剤が沸騰しない範囲の温度が好ましく、例えば６０℃以上、８０〜１１０℃の範囲に設定するのが好適である。また、圧力は設定温度において、溶剤が沸騰しないように定められる。
添加したセルロースエステル及び添加剤が溶剤に溶解した後、冷却しながら溶液又はドープ（セルロースエステルを含む）を容器から取り出すか、或いは容器から溶液又はドープ（セルロースエステルを含む）をポンプ等で抜きだして熱交換器等で冷却し、これを製膜してセルロースエステルフィルムを得る。キャスト法には、成形温度が比較的低く、樹脂の劣化や添加剤の揮散が小さいという利点もある。
【００１７】
溶融法は、樹脂を融点以上（通常２００〜２５０℃）に加熱して溶融した後、成形することから、溶剤の除去が必要なく大量生産において有利である。但し、加工時にキャスト法に比べて高温で成形するため紫外線吸収剤の揮散性はキャスト法よりも重要となる。また、溶剤を用いるキャスト法に比べ溶融時の粘度が高く、フィルターによる精製は困難である。さらに、添加剤のセルロースエステルに対する溶解性が低いと溶剤を用いて分散させるキャスト法に比べ、均一に分散しにくいが、上述したように、生産性に優れるので、昨今の薄型テレビの普及や低価格化に追随した生産を確保する上では好ましい方法である。
次に、セルロースエステルに、紫外線吸収剤として含有させる上記一般式（１）で表されるトリアジン化合物について説明する。
【００１８】
上記一般式（１）におけるＲで表される炭素原子数３〜３０アルキル基としては、例えば、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル等が挙げられ、これらは直鎖でも分岐鎖を有していても良い。これらの基の中では、本発明の効果及びセルロースエステルとの相溶性の観点から、炭素原子数３〜１３のアルキル基が好ましく、特に２−エチルヘキシル基が好ましい。
【００１９】
上記一般式（１）におけるＲで表される炭素原子数１〜３４の脂肪族又は芳香族多塩基酸におけるカルボン酸基を除いた残基を構成する多塩基酸としては、例えば、マロン酸、コハク酸、グルタル酸、アジピン酸、セバシン酸、アゼライン酸、ドデカンジカルボン酸等の脂肪族二塩基酸、フタル酸、イソフタル酸、テレフタル酸、トリメリット酸、トリメシン酸、ピロメリット酸等の芳香族多塩基酸、ブタントリカルボン酸、ブタンテトラカルボン酸、トリカルバリル酸、クエン酸等の脂肪族多塩基酸、その他、ダイマー酸、水添ダイマー酸等が挙げられる。これらの基の中では、セルロースエステルとの相溶性の観点から、多塩基酸の残基の炭素原子数が４〜１２の残基が好ましく、特に炭素原子数が４〜６の残基が好ましい。
【００２０】
上記一般式（１）におけるＲ1、Ｒ2、Ｒ3及びＲ4で表される炭素原子数１〜４のアルキル基としては、例えば、メチル、エチル、プロピル、イソプロピル、ブチル、第二ブチル、第三ブチル等が挙げられる。
【００２１】
上記一般式（１）で表されるトリアジン化合物としては、より具体的には下記化合物Ｎｏ．１〜Ｎｏ．９等が挙げられるが、これらの化合物に制限されない。
【００２２】
【化２】
2010004901.tif 000004
【００２３】
【化３】
2010004901.tif 000005
【００２４】
【化４】
2010004901.tif 000006
【００２５】
【化５】
2010004901.tif 000007
【００２６】
【化６】
2010004901.tif 000008
【００２７】
【化７】
2010004901.tif 000009
【００２８】
【化８】
2010004901.tif 000010
【００２９】
【化９】
2010004901.tif 000011
【００３０】
【化１０】
2010004901.tif 000012
【００３１】
これらのトリアジン化合物の中でも、上記一般式（１）におけるｎが１であるものが、樹脂との相溶性の観点から好ましい。
【００３２】
上記一般式（１）で表されるトリアジン化合物の合成方法は、特に限定されるものではなく、通常用いられるトリアリールトリアジン化合物の合成方法の何れを用いても良い。例えば、上記一般式（１）におけるｎが１である、化合物Ｎｏ．１は、２−（２−ヒドロキシ−４−（２'−ヒドロキシエトキシ）−４，６−ジ―（２，４−ジフェニル）トリアジンをエステル化することで合成することができる。また、上記一般式（１）におけるｎが４である、化合物Ｎｏ．９は、２−（２−ヒドロキシ−４−（２'−ヒドロキシエトキシ）−４，６−ジ―（２，４−ジフェニル）トリアジンとアジピン酸とのエステル化反応を行うことで合成することができる。
【００３３】
本発明の光学フィルムでは、セルロースエステル１００質量部に対して、上記トリアジン化合物を０．００１〜１０質量部、好ましくは０．０１〜１０質量部、より好ましくは０．０５〜５質量部含有させる。トリアジン化合物の含有量が０．００１質量部未満であると、耐候性等の本発明の効果が充分に発揮できず、１０質量部超であると樹脂物性の低下や、ブリード等に伴う黄変や透明性の低下が起こるため好ましくない。
【００３４】
本発明の光学フィルムは、液晶表示装置（ＬＣＤ）、プラズマディスプレイパネル（ＰＤＰ）、エレクトロルミネッセンスディスプレイ（ＥＬＤ）、陰極管表示装置（ＣＲＴ）、蛍光表示管、電界放射型ディスプレイ等の画像表示装置用に有用であり、特に表示素子に紫外線耐性の劣る有機材料を用いる液晶表示装置や有機ＥＬディスプレイの光学補正フィルム、発光体の保護フィルム等の光学フィルムとして有用である。例えば、液晶表示装置用途としては、偏光板用の保護フィルム、位相差フィルム、視野角拡大フィルム、光学補正フィルム、反射防止フィルム、色調調整フィルムが挙げられる。本発明の光学フィルムは、透明性に優れ、且つ屈折率の異方性の小さな膜を容易に作製することができるため、特に偏光板用の保護フィルムに好適に使用できる。
【００３５】
本発明の光学フィルムの厚さは、樹脂成分と用途により、適宜設定すればよい。例えば偏光板用の保護フィルムに使用する場合は、通常５〜５００μｍ、好ましくは１０〜１５０μｍ、さらに好ましくは２０〜１００μｍである。フィルムの厚さが薄すぎると、強度が低下するおそれがあり、シートが厚すぎると透明性が劣り、複屈折性が高くなり、外観性が低下するおそれがある。
【００３６】
本発明の光学フィルムには、通常用いられる酸化防止剤（フェノール系、リン系又はチオエーテル系等）、上記一般式（１）で表されるトリアジン化合物とは異なる他の紫外線吸収剤、ヒンダードアミン系光安定剤、可塑剤、帯電防止剤、マット剤、近赤外線吸収剤、赤外線吸収剤、滑剤、難燃剤、加工助剤等の添加剤を配合することができる。
【００３７】
上記フェノール系酸化防止剤としては、例えば、２，６−ジ第三ブチル−ｐ−クレゾール、２，６−ジフェニル−４−オクタデシロキシフェノール、ジステアリル（３，５−ジ第三ブチル−４−ヒドロキシベンジル）ホスホネート、１，６−ヘキサメチレンビス〔（３，５−ジ第三ブチル−４−ヒドロキシフェニル）プロピオン酸アミド〕、４，４'−チオビス（６−第三ブチル−ｍ−クレゾール）、２，２'−メチレンビス（４−メチル−６−第三ブチルフェノール）、２，２'−メチレンビス（４−エチル−６−第三ブチルフェノール）、４，４'−ブチリデンビス（６−第三ブチル−ｍ−クレゾール）、２，２'−エチリデンビス（４，６−ジ第三ブチルフェノール）、２，２'−エチリデンビス（４−第二ブチル−６−第三ブチルフェノール）、１，１，３−トリス（２−メチル−４−ヒドロキシ−５−第三ブチルフェニル）ブタン、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、２−第三ブチル−４−メチル−６−（２−アクリロイルオキシ−３−第三ブチル−５−メチルベンジル）フェノール、ステアリル（３，５−ジ第三ブチル−４−ヒドロキシフェニル）プロピオネート、チオジエチレングリコールビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、ビス〔３，３−ビス（４−ヒドロキシ−３−第三ブチルフェニル）ブチリックアシッド〕グリコールエステル、ビス〔２−第三ブチル−４−メチル−６−（２−ヒドロキシ−３−第三ブチル−５−メチルベンジル）フェニル〕テレフタレート、１，３，５−トリス〔（３，５−ジ第三ブチル−４−ヒドロキシフェニル）プロピオニルオキシエチル〕イソシアヌレート、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５．５〕ウンデカン、トリエチレングリコールビス〔（３−第三ブチル−４−ヒドロキシ−５−メチルフェニル）プロピオネート〕、トコフェノール等が挙げられ、セルロースエステル１００質量部に対して、好ましくは０．００１〜１０質量部、より好ましくは０．０５〜５質量部用いられる。
【００３８】
上記リン系酸化防止剤としては、例えば、トリスノニルフェニルホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジ（ノニルフェニル）ペンタエリスリトールジホスファイト、ビス（２，４−ジ第三ブチルフェニル）ペンタエリスリトールジホスファイト、ビス（２，６−ジ第三ブチル−４−メチルフェニル）ペンタエリスリトールジホスファイト、ビス（２，４，６−トリ第三ブチルフェニル）ペンタエリスリトールジホスファイト、ビス（２，４−ジクミルフェニル）ペンタエリスリトールジホスファイト、テトラ（トリデシル）イソプロピリデンジフェノールジホスファイト、テトラ（トリデシル）−４，４'−ｎ−ブチリデンビス（２−第三ブチル−５−メチルフェノール）ジホスファイト、ヘキサ（トリデシル）−１，１，３−トリス（２−メチル−４−ヒドロキシ−５−第三ブチルフェニル）ブタントリホスファイト、テトラキス（２，４−ジ第三ブチルフェニル）ビフェニレンジホスホナイト、９，１０−ジハイドロ−９−オキサ−１０−ホスファフェナンスレン−１０−オキサイド、２，２'−メチレンビス（４，６−第三ブチルフェニル）−２−エチルヘキシルホスファイト、２，２'−メチレンビス（４，６−第三ブチルフェニル）−オクタデシルホスファイト、２，２'−エチリデンビス（４，６−ジ第三ブチルフェニル）フルオロホスファイト、トリス（２−〔（２，４，８，１０−テトラキス第三ブチルジベンゾ〔ｄ，ｆ〕〔１，３，２〕ジオキサホスフェピン−６−イル）オキシ〕エチル）アミン、２−（１，１−ジメチルエチル）−６−メチル−４−［３−［［２，４，８，１０−トラキス（１，１−ジメチルエチル）ジベンゾ［ｄ，ｆ］［１，３，２］ジオキサホスフェピン−６−イル］オキシ］プロピル］フェノール、２−エチル−２−ブチルプロピレングリコールと２，４，６−トリ第三ブチルフェノールのホスファイト等が挙げられ、セルロースエステル１００質量部に対して、好ましくは０．００１〜１０質量部、より好ましくは０．０１〜５質量部が用いられる。
【００３９】
上記チオエーテル系酸化防止剤としては、例えば、チオジプロピオン酸ジラウリル、チオジプロピオン酸ジミリスチル、チオジプロピオン酸ジステアリル等のジアルキルチオジプロピオネート類及びペンタエリスリトールテトラ（β−ドデシルメルカプトプロピオネート）等のポリオールのβ−アルキルメルカプトプロピオン酸エステル類が挙げられ、セルロースエステル１００質量部に対して、好ましくは０．００１〜１０質量部、より好ましくは０．０１〜５質量部が用いられる。
【００４０】
上記他の紫外線吸収剤としては、ベンゾトリアゾール系紫外線吸収剤、他のトリアジン系紫外線吸収剤、ベンゾフェノン系紫外線吸収剤等が挙げられ、これら他の紫外線吸収剤の使用量は、セルロースエステル１００質量部に対して、好ましくは０．０１〜１０質量部、より好ましくは０．０５〜５質量部である。
【００４１】
上記ベンゾトリアゾール系紫外線吸収剤としては、例えば、２−（２'−ヒドロキシ−５'−メチルフェニル）ベンゾトリアゾール、２−（２'−ヒドロキシ−３'，５'−ジ第三ブチルフェニル）−５−クロロベンゾトリアゾール、２−（２'−ヒドロキシ−３'−第三ブチル−５'−メチルフェニル）−５−クロロベンゾトリアゾール、２−（２'−ヒドロキシ−５'−第三オクチルフェニル）ベンゾトリアゾール、２−（２'−ヒドロキシ−３'，５'−ジクミルフェニル）ベンゾトリアゾール、２−（２'−ヒドロキシ−３'−第三ブチル−５'−カルボキシフェニル）ベンゾトリアゾール、２，２'−メチレンビス（４−第三オクチル−６−ベンゾトリアゾリル）フェノール等の２−（２'−ヒドロキシフェニル）ベンゾトリアゾール類等が挙げられる。
【００４２】
上記他のトリアジン系紫外線吸収剤としては、例えば、２−（２−ヒドロキシ−４−オクトキシフェニル）−４，６−ビス（２，４−ジメチルフェニル）−ｓ−トリアジン、２−（２−ヒドロキシ−４−ヘキシルオキシフェニル）−４，６−ジフェニル−ｓ−トリアジン、２−（２−ヒドロキシ−４−プロポキシ−５−メチルフェニル）−４，６−ビス（２，４−ジメチルフェニル）−ｓ−トリアジン、２−［２−ヒドロキシ−４−（３−ドデシルオキシ−２−ヒドロキシプロピルオキシ）フェニル］−４，６−ビス（２，４−ジメチルフェニル）−ｓ−トリアジン、２−［２−ヒドロキシ−４−（３−トリデシルオキシ−２−ヒドロキシプロピルオキシ）フェニル］−４，６−ビス（２，４−ジメチルフェニル）−ｓ−トリアジン、２−［２−ヒドロキシ−４−［３−（２−エチルヘキシルオキシ）−２−ヒドロキシプロピルオキシ］フェニル］−４，６−ビス（２，４−ジメチルフェニル）−ｓ−トリアジン、２−（２−ヒドロキシ−４−ヘキシルオキシフェニル）−４，６−ジビフェニル−ｓ−トリアジン、２，４−ビス（２−ヒドロキシ−４−オクトキシフェニル）−６−（２，４−ジメチルフェニル）−ｓ−トリアジン、２，４−ビス（４−ブトキシ−２−ヒドロキシフェニル）−６−（２，４−ジブトキシフェニル）−ｓ−トリアジン、２，４，６−トリス（２−ヒドロキシ−４−オクトキシフェニル）−ｓ−トリアジン等のトリアリールトリアジン類等が挙げられる。
【００４３】
上記ベンゾフェノン系紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５'−メチレンビス（２−ヒドロキシ−４−メトキシベンゾフェ
ノン）等の２−ヒドロキシベンゾフェノン類等が挙げられる。
【００４４】
上記ヒンダードアミン系光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジルブタンテトラカルボキシレート、テトラキス（１，２，２，６，６−ペンタメチル−４−ピペリジルブタンテトラカルボキシレート、ビス（２，２，６，６−テトラメチル−４−ピペリジル）・ジ（トリデシル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イルアミノウンデカン、ビス（１−オクチルオキシ−２，２，６，６−テトラメチルピペリジン−４−イル）セバケート、ビス（１−ウンデシルオキシ−２，２，６，６−テトラメチルピペリジン−４−イル）カーボネート、１，６−ジアミノヘキサンと２，４，６−トリクロロ−１，３，５−トリアジン及びＮ，Ｎ−ジブチルアミンと４−ブチルアミノ−２，２，６，６−テトラメチルピペリジンの縮合物等のヒンダードアミン化合物が挙げられ、セルロースエステル１００質量部に対して、好ましくは０．００１〜１０質量部、より好ましくは０．０１〜５質量部が用いられる。
【００４５】
上記可塑剤としては、適用される樹脂に応じて公知の種々の可塑剤を用いることができる。例えば、エステル系可塑剤としては、フタル酸、ナフタレンジカルボン酸、コハク酸、グルタル酸、アジピン酸、マレイン酸等の二塩基酸とオクタノール、イソノニルアルコール、ラウリルアルコール、ステアリルアルコール等のアルキルアルコールやジエチレングリコールモノブチルエーテル等のエーテルアルコール等のジエステル化合物が挙げられる。ポリエステル系可塑剤としては、上記二塩基酸とエチレングリコール、プロピレングリコール、ブタンジオール、ネオペンチルグリコール、ヘキサンジオール等のグリコールからなるポリエステル及びその末端を上記モノアルコールやプロピオン酸、オクチル酸、安息香酸等もモノカルボン酸化合物で封止したポリエステルが挙げられ、ポリエーテル可塑剤としては、ポリエチレングリコールやポリプロピレングリコール等のポリエーテルが、ポリエーテルエステル系可塑剤としてはポリエチレングリコールやポリプロピレングリコール等のポリエーテルと上記二塩基酸のポリエステルが挙げられ、セルロースエステル１００質量部に対して、好ましくは１〜２５質量部、より好ましくは２〜２０質量部が用いられる。
【００４６】
上記帯電防止剤としては、例えば、脂肪酸第四級アンモニウムイオン塩、ポリアミン四級塩等のカチオン系帯電防止剤；高級アルコールリン酸エステル塩、高級アルコールＥＯ付加物、ポリエチレングリコール脂肪酸エステル、アニオン型のアルキルスルホン酸塩、高級アルコール硫酸エステル塩、高級アルコールエチレンオキシド付加物硫酸エステル塩、高級アルコールエチレンオキシド付加物リン酸エステル塩等のアニオン系帯電防止剤；多価アルコール脂肪酸エステル、ポリグリコールリン酸エステル、ポリオキシエチレンアルキルアリルエーテル等のノニオン系帯電防止剤；アルキルジメチルアミノ酢酸ベタイン等の両性型アルキルベタイン、イミダゾリン型両性活性剤等の両性帯電防止剤が挙げられる。かかる帯電防止剤は単独で用いてもよく、また、２種類以上の帯電防止剤を組み合わせて用いてもよい。セルロースエステル１００質量部に対して、好ましくは０．００１〜１０質量部、より好ましくは０．０１〜５質量部が用いられる。
【００４７】
上記マット剤としては、無機化合物の例として、二酸化珪素、二酸化チタン、酸化アルミニウム、酸化ジルコニウム、炭酸カルシウム、炭酸カルシウム、タルク、クレイ、焼成カオリン、焼成ケイ酸カルシウム、水和ケイ酸カルシウム、ケイ酸アルミニウム、ケイ酸マグネシウム及びリン酸カルシウム等の微粒子を挙げることができる。
【００４８】
また、本発明の光学フィルムには、これに取扱い易さを付与するためのブロッキング防止加工やギラツキ防止のための防眩加工を施すのも好ましく、具体的には、酸化珪素、酸化チタン、酸化鉄、アルミナ、炭酸カルシウム、酸化亜鉛等の無機微粒子粉末やベンゾグアナミン等の有機微粒子粉末を添加する方法が挙げられる。
【００４９】
さらに、本発明の光学フィルムは、各種の表面処理を施してもよい。 各種表面処理としては、例えば、アルカリケン化等による薬品処理、機械的処理、コロナ放電処理、火焔処理、紫外線照射処理、高周波処理、グロー放電処理、活性プラズマ処理、レーザー処理、混酸処理、オゾン酸化処理等が挙げられる。表面処理によって、表面に多数の凹凸や線等が設けられてもよい。
【実施例】
【００５０】
以下に実施例及び比較例によって本発明を更に詳細に説明するが、本発明はこれらの実施例等によって制限されるものではない。【００５１】
〔実施例１及び２並びに比較例１〜４〕
下記表１に記載の紫外線吸収剤を含有させたセルロースエステルフィルムを以下のキャスト法により作製し、耐候性（黄色度（着色性）及びフィルムの破断時間）を評価した。結果を表１に併せて記す。【００５２】
〔キャスト法〕
１２０℃で６時間乾燥させたトリアセチルセルロース樹脂（ダイセル化学製、商品名ＬＴ−３５）１．２５ｇ及び下記表１記載の紫外線吸収剤６．２５ｇ（０．５ｐｈｒ）を２５ｍｌメスフラスコへ入れ、ジクロロメタンを標線まで加え、紫外線吸収剤０．５ｐｈｒ含有トリアセチルセルロース／ジクロロメタン溶液を調製した。室温にて１時間放置して溶解させた後、この溶液を４ｍｌホールピペットにてシャーレ（直径６０ｍｍ）へ入れ、室温にて２４時間乾燥させる。シャーレからフィルムを剥がし取り、厚さ５０μｍのトリアセチルセルロースフィルムの試験片を得た。【００５３】
＜耐候性評価方法＞
キセノン・ウェザーメーター（ＡＴＬＡＳ社製）にて、ブラックパネル温度８９℃、雨なし条件下で、１２０時間毎の黄色度（Ｙ．Ｉ．）の測定及びフィルムの破断時間(ｈｒ)の目視確認により、耐候性を評価した。【００５４】
〔黄色度〕（Ｙ．Ｉ：イエローインデックス、及びΔＥ）
黄色度（Ｙ．Ｉ．）は、スガ試験機製色差計にて測定した。【００５５】
〔フィルムの破断時間〕（ｈｒ）
１２０時間毎に目視確認を行い、フィルムに破断が見受けられた時間を確認した。【００５６】
【表１】
2010004901.tif 000013
【００５７】
【化１１】
2010004901.tif 000014
【００５８】
【化１２】
2010004901.tif 000015
【００５９】
【化１３】
2010004901.tif 000016
【００６０】
〔参考例〕（化合物揮発性評価）
参考実施例１及び２として、それぞれ上記化合物Ｎｏ．１及び化合物Ｎｏ．５の化合物揮発性評価を示差熱分析にて行った。２５０℃における重量減少率（％）及び５％重量減少温度（℃）の結果を表２に記す。【００６１】
【表２】
2010004901.tif 000017
【００６２】
上記表１の結果より、本発明に係るトリアジン化合物を配合した実施例１及び２は、本発明に係るトリアジン化合物とは構造が異なる他の紫外線吸収剤を添加した比較例と比べ、黄色度及び破断時間評価において格段に性能が優れていることがわかる。特に、破断時間の結果では、他の紫外線吸収剤を配合した場合に比べ、本発明に係るトリアジン化合物では、約１．５倍の耐候性を有しており、顕著な効果を示していることは明らかである。
また、上記表２における示差熱分析の結果から、セルロースエステルの溶融製膜法での加工温度２５０℃における重量減少はほとんどなく、本発明に係るトリアジン化合物は溶融法製膜時においても揮発性がなく良好な紫外線吸収剤含有膜が得られることを示唆している。【００６３】
本発明によれば、耐候性に優れたセルロースエステル製光学フィルムを提供でき、該フィルムは、偏光板用の保護フィルム等の光学フィルムに有用に用いることができる。
【国際調査報告】
2010004901.tif 000020
2010004901.tif 000021
2010004901.tif 000022
2010004901.tif 000023